制作图4A,4B所示结构的大小为10mm、厚度为1.6mm的薄型磁性元件。电感值在1MHz、直流重叠电流为1.0A下为45μH。excellent.(实施例3)作为第一磁性部件4,准备厚为0.2mm的NiZn铁氧体烧结体。作为第二磁性部件5准备在平均粒径约5μm的碳酰(carbonyl)Fe粉末中混合16重量%的环氧系硬化树脂(以双酚A为主剂的环氧树脂)并作成膏浆状。16匝的导体线圈,成型为片状。外形为3mm×4mm的大小。1个穴部,在周边部上形成4个穴部。3mm×4mm的、厚度为1.0mm的薄型磁性元件。1MHz、直流重叠电流为0.2A下为4μH。350mΩ,电感值也增大。increases.(实施例4~9,比较例1)作为第一磁性部件4,分别准备长为4.5mm、厚为20μm的Fe系非晶薄体(METGLAS-26055C(美国ハネウエル公司制造))和200μm厚的NiZn铁氧体烧结体。18重量%的液态环氧树脂(以双酚A为主剂的环氧树脂)并作成膏浆状。18匝的导体线圈,成型为片状。4~9和比较例1的磁性元件。